(57)【要約】【課題】透明導電層の高さの不均一による透明電極の表面平滑性の低下を抑制することが可能な、透明電極、透明電極の製造方法、透明電極を備えた有機ＥＬ素子を提供する。【解決手段】細線構造部１３を有する透明基材１２上に、細線構造部非形成領域に機能層２１を形成した後、透明電極を形成する領域となる細線構造部１３と機能層２１の上に透明導電層２３を形成することで、透明導電層２３を平坦化する。【選択図】図４
2015095438.tif 000002
【特許請求の範囲】
【請求項１】
透明基材と、当該透明基材上に配置され、且つ導電材料で形成された細線構造部と、前記透明基材上の前記細線構造部を形成した領域を除く部分に配置した機能層と、前記細線構造部及び前記機能層上に配置した透明導電層と、を有することを特徴とする透明電極。
【請求項２】
前記機能層の導電率は、前記透明導電層の導電率以下であることを特徴とする請求項１に記載した透明電極。
【請求項３】
前記機能層の高さは、前記細線構造部の高さよりも低いことを特徴とする請求項１または請求項２に記載した透明電極。
【請求項４】
前記機能層は、光散乱機能を備えていることを特徴とする請求項１から請求項３のうちいずれか１項に記載した透明電極。
【請求項５】
前記機能層は、蛍光色素が含有され、且つ光吸収発光機能を備えていることを特徴とする請求項１から請求項４のうちいずれか１項に記載した透明電極。
【請求項６】
前記機能層は、金属酸化物粒子が含有され、且つ吸湿機能を備えていることを特徴とする請求項１から請求項５のうちいずれか１項に記載した透明電極。
【請求項７】
前記機能層は、粒径が０．５μｍ以上１．５μｍ以下の範囲内の金属酸化物粒子が含有されていることを特徴とする請求項１から請求項６のうちいずれか１項に記載した透明電極。
【請求項８】
請求項１から請求項７のうちいずれか１項に記載した透明電極を備えることを特徴とする有機エレクトロルミネッセンス素子。
【請求項９】
透明基材と、当該透明基材上に配置され、且つ導電材料で形成された細線構造部と、前記透明基材上の前記細線構造部を形成した領域を除く部分に配置した機能層と、前記細線構造部及び前記機能層上に配置した透明導電層と、を有することを特徴とする透明電極の製造方法であって、
前記透明基材上の前記細線構造部を形成した領域を除く部分に前記機能層の材料を含む溶液を塗布して機能層を形成する機能層形成工程と、
前記機能層形成工程の後工程であり、前記細線構造部及び前記機能層上に前記透明導電層の材料を含む溶液を塗布して透明導電層を形成する透明導電層形成工程と、を含むことを特徴とする透明電極の製造方法。
【請求項１０】
前記機能層形成工程では、前記透明基材を加熱して前記機能層の材料を含む溶液を加熱乾燥させて、前記機能層を形成することを特徴とする請求項９に記載した透明電極の製造方法。
【請求項１１】
前記透明電極層形成工程は、材料を含む溶液の塗布方法が前記機能層形成工程と異なることを特徴とする請求項９または請求項１０に記載した透明電極の製造方法。
【請求項１２】
請求項９から請求項１１のうちいずれか１項に記載した透明電極の製造方法によって製造された透明電極を備えることを特徴とする有機エレクトロルミネッセンス素子。
【発明の詳細な説明】
【技術分野】
【０００１】
本発明は、透明電極、透明電極の製造方法、透明電極を備えた有機エレクトロルミネッセンス素子に関し、特に、塗布や印刷法を用いた透明電極の製造方法に関するものである。
【背景技術】
【０００２】
近年、液晶表示素子（ＬＣＤ）に続く次世代表示デバイスとして、有機エレクトロルミネッセンス素子（以下、「有機ＥＬ素子」と記載する場合がある）等、自発光素子を二次元配列した発光素子型の表示パネルを備えた発光装置の研究開発が行われている。
有機ＥＬ素子は、陽極と、陰極と、これらの一対の電極間に形成される、例えば、有機発光層、正孔注入層等を有する有機ＥＬ層（発光機能層）を備える。また、有機ＥＬ素子は、有機発光層において正孔と電子が再結合することによって発生するエネルギーにより発光する。
【０００３】
このような有機ＥＬ素子の光を取り出す側の透明電極としては、一般的には、錫ドープ酸化インジウム（Ｉｎｄｉｕｍ  Ｔｈｉｎ  Ｏｘｉｄｅ：ＩＴＯ）や、亜鉛ドープ酸化インジウム（Ｉｎｄｉｕｍ  Ｚｉｎｃ  Ｏｘｉｄｅ：ＩＺＯ）等を用いて形成されるが、低抵抗を得るためには、厚く均一な膜を形成しなければならない。このため、光透過率の減少、価格の高騰、形成プロセスにおける高温処理の手間等が発生するため、特に、フィルム上での低抵抗化には限界があった（例えば、特許文献１を参照）。
【０００４】
そのため、近年では、ＩＴＯを用いない透明電極の技術が開示されており、例えば、一様な網目状、櫛形、または、グリッド型等の金属及び合金のうち少なくとも一方の細線構造部を配置した導電性面を作製し、その上に、例えば、導電性高分子材料を適当な溶媒に溶解または分散したインクを、塗布法や印刷法を用いて透明導電層を形成することによって、透明電極を形成する方法が提案されている（例えば、特許文献２や特許文献３を参照）。
【先行技術文献】
【特許文献】
【０００５】
【特許文献１】特開平１０−１６２９６１号公報
【特許文献２】特開２００５−３０２５０８号公報
【特許文献３】特開２００６−９３１２３号公報
【発明の概要】
【発明が解決しようとする課題】
【０００６】
ところで、上述した透明導電層の形成方法では、例えば、導電性高分子材料を分散したインクの塗布法や印刷法を用いた場合、基材上にインクを吐出または転写した後、インクに含まれる溶剤が蒸発することにより、乾燥固化して塗膜となる。しかしながら、塗膜の下部に配置される金属及び合金のうち少なくとも一方からなる細線構造部の導電性面の形状の影響を受けるため、インクの乾燥過程において、導電性高分子材料の流動が均一にならず、形成される透明導電層が不均一になり、透明電極の表面平滑性が低下するという問題を有していた。
【０００７】
また、透明電極の表面形状が不均一になってしまうと、例えば、有機ＥＬ素子の透明電極として用いた場合、有機ＥＬ層に印加する電界強度が不均一になるため、発光動作時における発光開始電圧や、有機ＥＬ層から放射される光の波長（すなわち、発光時の色度）が設計値からずれて、所望の発光色が得られなくなるとともに、電界が集中する領域では、有機ＥＬ層（有機ＥＬ素子）の劣化が著しくなり、発光の信頼性や寿命が低下するという問題を有していた。
本発明は、このような問題点を解決しようとするものであり、透明導電層の不均一による透明電極の表面平滑性の低下を抑制することが可能な、透明電極、透明電極の製造方法、透明電極を備えた有機ＥＬ素子を提供することを目的とする。
【課題を解決するための手段】
【０００８】
上記の目的を達成するために、本発明の一態様は、透明基材と、当該透明基材上に配置され、且つ導電材料で形成された細線構造部と、前記透明基材上の前記細線構造部を形成した領域を除く部分に配置した機能層と、前記細線構造部及び前記機能層上に配置した透明導電層と、を有することを特徴とする透明電極である。
また、本発明の一態様は、前記機能層の導電率は、前記透明導電層の導電率以下であることを特徴とする透明電極である。
また、本発明の一態様は、前記機能層の高さは、前記細線構造部の高さよりも低いことを特徴とする透明電極である。
また、本発明の一態様は、前記機能層は、光散乱機能を備えていることを特徴とする透明電極である。
また、本発明の一態様は、前記機能層は、蛍光色素が含有され、且つ光吸収発光機能を備えていることを特徴とする透明電極である。
【０００９】
また、本発明の一態様は、前記機能層は、金属酸化物粒子が含有され、且つ吸湿機能を備えていることを特徴とする透明電極である。
また、本発明の一態様は、前記機能層は、粒径が０．５μｍ以上１．５μｍ以下の範囲内の金属酸化物粒子が含有されていることを特徴とする透明電極である。
また、本発明の一態様は、上述した透明電極を備えることを特徴とする有機エレクトロルミネッセンス素子である。
【００１０】
また、本発明の一態様は、透明基材と、当該透明基材上に配置され、且つ導電材料で形成された細線構造部と、前記透明基材上の前記細線構造部を形成した領域を除く部分に配置した機能層と、前記細線構造部及び前記機能層上に配置した透明導電層と、を有することを特徴とする透明電極の製造方法であって、
前記透明基材上の前記細線構造部を形成した領域を除く部分に前記機能層の材料を含む溶液を塗布して機能層を形成する機能層形成工程と、
前記機能層形成工程の後工程であり、前記細線構造部及び前記機能層上に前記透明導電層の材料を含む溶液を塗布して透明導電層を形成する透明導電層形成工程と、を含むことを特徴とする透明電極の製造方法である。
【００１１】
また、本発明の一態様は、前記機能層形成工程では、前記透明基材を加熱して前記機能層の材料を含む溶液を加熱乾燥させて、前記機能層を形成することを特徴とする透明電極の製造方法である。
また、本発明の一態様は、前記透明電極層形成工程は、材料を含む溶液の塗布方法が前記機能層形成工程と異なることを特徴とする透明電極の製造方法である。
また、本発明の一態様は、上述した透明電極の製造方法によって製造された透明電極を備えることを特徴とする有機エレクトロルミネッセンス素子である。
【発明の効果】
【００１２】
本発明の一態様であれば、透明導電層の不均一による透明電極の表面平滑性の低下を抑制することが可能となる。
【図面の簡単な説明】
【００１３】
【図１】本発明の第一実施形態の透明電極の構成を示す図である。
【図２】図１のＩＩ‐ＩＩ線断面図である。
【図３】機能層形成工程の説明図である。
【図４】透明導電層形成工程の説明図である。
【発明を実施するための形態】
【００１４】
以下、本発明の実施形態について、図面を参照しつつ説明する。
（第一実施形態）
以下、本発明の第一実施形態（以下、本実施形態と記載する）について、図面を参照しつつ説明する。
（透明電極の構成）
図１は、本実施形態の透明電極１の構成を示す図であり、図２は、図１のＩＩ‐ＩＩ線断面図である。
図１及び図２中に示すように、透明電極１は、透明基材１２と、細線構造部１３と、機能層２１と、透明導電層２３を備えている。なお、図２中では、細線構造部１３を形成した透明基材１２を、符号「１０」で示している。
【００１５】
また、透明電極１は、透明基材１２、細線構造部１３、機能層２１、透明導電層２３が透明基材１２側からこの順に形成されて構成されている。
透明電極１の構成理由は、高い表面平滑性が得られることである。これは、機能層２１を除く細線構造部１３と透明導電層２３のみを形成した場合、透明導電層２３が細線構造部１３の側面にせり上がった状態で成膜され、表面形状が凹凸のある不均一な透明電極１が形成されるためである。この状態は、一般的に、透明基材１２上のうち、構造体（本実施形態での細線構造部１３）を含む部分に塗布する際に、塗布された透明導電層２３の材料を含む溶液が乾燥する過程において、細線構造部１３と透明基材１２との接点において、毛細管現象により乾燥過程の溶液を特に引き付けることで発生する状態である。
【００１６】
これに対し、機能層２１を設けることにより、細線構造部１３の側面には、機能層２１で形成されたせり上がった塗膜が存在するため、透明基材１２の上面に突き出す細線構造部１３と透明基材１２との接点において、その角度は緩和しており、毛細管現象による、乾燥過程の透明導電層２３の材料を含む溶液を引き付ける引力も低下していると考えられる。このため、機能層２１を設けることにより、透明電極１の表面均一化を実現することが可能となる。
【００１７】
また、本実施形態の透明電極１は、有機ＥＬ素子に用いた場合に輝度を向上させる観点から、透明電極１の導電性面の表面抵抗率は、０．０１Ω／□以上１００Ω／□以下の範囲内であることが好ましく、さらに好ましくは、０．１Ω／□以上１０Ω／□以下の範囲内である。
また、本実施形態の透明電極１は、ＬＣＤ、エレクトロルミネッセンス素子、プラズマディスプレイ、エレクトロクロミックディスプレイ、太陽電池、タッチパネル等の透明電極、電子ペーパー、電磁波遮蔽材等に用いることが可能であるが、導電性、透明性に優れ、また、平滑性も高いため、有機ＥＬ素子に用いることが好ましい。
【００１８】
（透明基材１２の構成）
次に、透明基材１２の詳細な構成について説明する。
透明基材１２としては、プラスチックフィルム、プラスチック板、ガラス等を用いることが可能である。
透明基材１２に用いるプラスチックフィルム及びプラチック板の原料としては、例えば、ポリエチレンテレフタラート（ＰＥＴ）、ポリエチレンナフタレート等のポリエステル類、ポリエチレン（ＰＥ）、ポリプロピレン（ＰＰ）、ポリスチレン、ＥＶＡ等のポリオレフィン類、ポリ塩化ビニル、ポリ塩化ビニリデン等のビニル系樹脂、ポリエーテルエーテルケトン（ＰＥＥＫ）、ポリサルホン（ＰＳＦ）、ポリエーテルサルホン（ＰＥＳ）、ポリカーボネート（ＰＣ）、ポリアミド、ポリイミド、アクリル樹脂、トリアセチルセルロース（ＴＡＣ）等を用いることが可能である。
【００１９】
また、透明基材１２は、表面平滑性に優れているものが好ましい。具体的には、透明基材１２の表面の平滑性は、算術平均粗さＲａが５ｎｍ以下であるとともに、最大高さＲｙが５０ｎｍ以下であることが好ましく、さらに好ましくは、算術平均粗さＲａが１ｎｍ以下であるとともに、最大高さＲｙが２０ｎｍ以下である。
また、透明基材１２の表面は、熱硬化性樹脂、紫外線硬化性樹脂、電子線硬化性樹脂、放射線硬化性樹脂等の下塗り層を付与して平滑化してもよいし、研磨等の機械加工によって平滑にしてもよい。また、透明基材１２の表面は、透明導電層の塗布、接着性を向上させるために、コロナ、プラズマ、ＵＶ／オゾンによる表面処理をしてもよい。ここで、透明基材１２の表面の平滑性は、原子間力顕微鏡（ＡＦＭ）等による測定から算出することが可能である。
【００２０】
また、透明基材１２には、大気中の酸素や水分を遮断する目的で、ガスバリア層を設けることが好ましい。
この場合、ガスバリア層の形成材料としては、例えば、酸化シリコン、窒化シリコン、酸化窒化シリコン、窒化アルミニウム、酸化アルミニウム等の金属酸化物、金属窒化物等を用いることが可能である。これらの材料は、水蒸気バリア機能の他に、酸素バリア機能も有する。特に、バリア性、耐溶剤性、透明性が良好な窒化シリコン、酸化窒化シリコンが好ましい。
【００２１】
また、ガスバリア層は、必要に応じて多層構成にすることも可能である。その場合、無機層のみで構成してもよいし、無機層と有機層で構成してもよい。
また、ガスバリア層の形成方法は、材料に応じて、抵抗加熱蒸着法、電子ビーム蒸着法、反応性蒸着法、イオンプレーティング法、スパッタリング法を用いることが可能である。また、ガスバリア層の厚みに関しては、特に限定されないが、１層あたり５ｎｍ以上５００ｎｍ以下の範囲内であることが好ましく、さらに好ましくは、１層あたり１０ｎｍ以上２００ｎｍ以下の範囲内である。
また、ガスバリア層は、透明基材１２の少なくとも一方の面に設けられ、透明基材１２の両面に設けられるのがさらに好ましい。
【００２２】
（細線構造部１３）
次に、細線構造部１３の詳細な構成について説明する。
細線構造部１３としては、電気抵抗が低いことが好ましく、その材料としては、例えば、１０７Ｓ／ｃｍ以上の電気伝導度を有する導電材料を用いることが可能である。
導電材料としては、例えば、アルミニウム、銀、クロミニウム、金、銅、タンタル、モリブデン等の金属や、これらの金属の合金を用いることが可能である。これらの中でも、特に、電気導電度の高さ及び材料のハンドリングの容易さの観点から、アルミニウム、クロミニウム、銅、銀及びその合金が好ましい。
【００２３】
本実施形態では、上述の導電材料を用いて形成した、一様な網目状、櫛型またはグリッド型等の細線構造部１３を配置して、導電性面を作製して通電性を向上させている。この金属や合金の細線の幅は、任意であるが、０．１μｍ以上１０００μｍ以下の範囲内程度が好ましい。また、金属や合金の細線は、５０μｍ以上５ｃｍ以下の範囲内の間隔のピッチで配置されていることが好ましく、特に、１００μｍ以上１ｃｍ以下の範囲内の間隔のピッチが好ましい。
金属及び金属の合金のうち少なくとも一方からなる細線構造部１３を配置することで、光の透過率が減少するが、減少は可能な限り小さいことが重要であるため、細線の間隔を狭くしすぎたり、細線幅を大きく取りすぎたりすることなく、好ましくは、８０％以上の光の透過率を確保することが重要である。
【００２４】
また、細線幅と細線間隔の関係については、細線幅は、その平面配置上、目的に応じて決めればよいが、細線間隔の１／１００００以上１／５以下の範囲内が好ましく、さらに好ましくは、１／１００以上１／１０以下の範囲内である。
金属及び金属の合金のうち少なくとも一方からなる細線構造部１３の高さ（厚み）は、０．０５μｍ以上１０μｍ以下の範囲内が好ましく、さらに好ましくは、０．１μｍ以上１μｍ以下の範囲内である。
また、細線幅と細線高さの関係については、細線高さは所望の導電性に応じて決めればよいが、細線幅の１／１００００以上１０倍以下の範囲内で、好ましく用いられる。また、細線構造部１３は、必要に応じて多層構成にすることも可能である。その場合、細線構造部１３は、同一導電材料のみで構成してもよいし、異なる導電材料で構成してもよい。
【００２５】
（機能層２１の構成）
次に、機能層２１の詳細な構成について説明する。
機能層２１は、透明基材１２上の、細線構造部１３を形成した領域を除く部分（以下、「細線構造部非形成領域１４」と記載する場合がある）に配置し、透明電極１２の平滑性を高める役割を備えている。
機能層２１の高さは、細線構造部１３よりも低いことが好ましく、この位置関係により、機能層２１よりも上層に形成する導電性の高い透明導電層２３と細線構造部１３が直接コンタクトする。このため、透明電極１２の低抵抗化が可能になると共に、機能層２１に求められる導電率は透明導電層２３の導電率以下で構わなくなり、絶縁性の材料を選択してもよい。
【００２６】
また、塗布法により形成する機能層２１に用いられる溶液は、機能層２１となる材料と溶媒とを含む。
機能層２１の材料は、透明導電層２３よりも導電性が低く、導電性の高分子化合物、または、絶縁性の高分子化合物を含むことが好ましい。ここで、導電性の高分子化合物としては、例えば、以下の透明導電層２３で記述する材料構成を用いることが可能である。また、絶縁性の高分子化合物の材料としては、例えば、アクリル樹脂やエポキシ樹脂、シリコン樹脂、ポリエステル樹脂等の高分子樹脂膜等を用いることが可能である。
ここで、本実施形態の透明電極１が備える機能層２１は、例えば、光散乱機能、光吸収発光機能、吸湿機能を備えている。
【００２７】
光散乱機能は、透明導電層２３と透明基材１２との屈折率差により全反射が起こり、透明基材１２から取り出される光の発光効率が低下することを抑制するため、機能層２１に散乱性を持たせることを目的としている。
この場合、機能層２１の材料構成は、高分子化合物中に０．１μｍ以上１．５μｍ以下の範囲内から成る金属酸化物の粒子を含有する。さらに、後述する透明導電層２３の材料は、屈折率が１．６以上１．８以下の範囲内であり、透明基材１２は、屈折率が１．４以上１．６以下の範囲内とされるので、間に挿入する機能層２１は、全反射が起きないように、屈折率が１．４以上１．８以下の範囲内であることが好ましい。そのため、機能層２１に含有する金属酸化物粒子も、シリカ（ＳｉＯ２）粒子（屈折率１．４７）、アルミナ（Ａｌ２Ｏ３）粒子（屈折率１．７６）、リン酸ジルコニウム（（ＺｒＯ）２Ｐ２Ｏ７）粒子（屈折率１．６６）といった材料を選択することが好ましい。
【００２８】
光吸収発光機能は、有機発光層にて発生した光が機能層２１に含有した蛍光色素で吸収され、色変換した光を外部に取り出すことが可能な補色機能を目的としている。
この場合、機能層２１の材料構成は、高分子化合物中に蛍光色素を含有する。
蛍光色素としては、例えば、青色のＥＬ光を励起光として緑色に変換する場合は、２，３，５．６−ＬＨ，４Ｈ−テト２ジヒドロ−８−トリフロルメチルキノリジノ（９゜９ａ、Ｉ−ｇｈ）クマリン（クマリン１５３）等のクマリン色素を用いることが可能である。また、例えば、青色から緑色にかけての波長の励起光を吸収し、橙色から赤色にかけての色へ変換する色素としては、４−ジシアノメチレン−２−メチル−６−（ｐジメチルアミノスチルリン）−４Ｈ−ビラン（ＤＣＭ）等のシアニン系色素、１−エチル−２−（４−（ｐ−ジメチルアミノフェニル）−１，３−ブタジェニル）−ピリジウム−パーコラレイト（ピリジン１）等のピリジン系色素、ローダミンＢ、ローダミン６Ｇ等のキサンチン系色素、他にオキサジン系を用いることが可能である。ただし、機能層２１の材料は、これらに限定されるものではない。
【００２９】
吸湿機能は、透明基材１２より浸入する水分によって、特に、有機発光層が劣化することを防ぐために、機能層２１に含有した金属酸化物粒子によって水を吸湿させることを目的としている。
この場合、機能層２１の材料構成は、高分子化合物中に、金属酸化物粒子としてアルミナ（Ａｌ２Ｏ３）粒子、酸化珪素（ＮＯｘ）粒子、酸化ガリウム（Ｇａ２Ｏ３）粒子、酸化錫（ＳｎＯ）粒子、酸化チタン（Ｔｉｏ２）粒子、酸化ジルコニウム（ＺｒＯ）粒子、酸化バリウム（ＢａＯ）粒子、酸化モリブデン（ＭｏＯｘ）粒子等を含有する。
【００３０】
（透明導電層２３の構成）
次に、透明導電層２３の詳細な構成について説明する。
透明導電層２３は、機能層２１と同様に、塗布法により形成する。
透明導電層２３に用いられる溶液は、透明導電層２３となる材料と溶媒とを含む。
透明導電層２３の材料は、導電性を示す高分子化合物を含むことが好ましい。高分子化合物は、ドーパントを含有していてもよい。高分子化合物の導電性は、導電率で１０−５以上１０５Ｓ／ｃｍ以下の範囲内であり、好ましくは１０−３以上１０５Ｓ／ｃｍ以下の範囲内である。また、透明導電層２３は、実質的に導電性を示す高分子化合物から成ることが好ましい。
【００３１】
透明導電層２３を構成する材料としては、例えば、ポリアニリン及びその誘導体、ポリチオフェン及びその誘導体等を用いることが可能である。ドーパントとしては、公知のドーパントを用いることが可能であり、その例としては、ポリスチレンスルホン酸、ドデシルベンゼンスルホン酸等の有機スルホン酸、ＰＦ５、ＡｓＦ５、ＳｂＦ５等のルイス酸が挙げられる。また、導電性を示す高分子化合物は、ドーパントが高分子化合物に直接結合した自己ドープ型の高分子化合物であってもよい。
【００３２】
また、透明導電層２３は、ポリチオフェン及びポリチオフェンのうち少なくとも一方の誘導体を含んで構成されることが好ましく、実質的には、ポリチオフェン及びポリチオフェンのうち少なくとも一方の誘導体から成ることが好ましい。なお、ポリチオフェン及びポリチオフェンのうち少なくとも一方の誘導体は、ドーパントを含有していてもよい。
ポリチオフェン、ポリチオフェンの誘導体、または、ポリチオフェンとポリチオフェンの誘導体との混合物は、水及びアルコール等の水系溶媒に溶解、もしくは分散しやすいため、塗布法に用いられる塗布液の溶質として、好適に用いられる。また、これらは、導電性が高く、電極材料として好適に用いられる。さらに、これらは、ＨＯＭＯエネルギーが５．０ｅＶ程度であり、通常の有機ＥＬ素子に用いられる有機発光層のＨＯＭＯエネルギーとの差が１ｅＶ程度と低く、有機発光層に正孔を効率的に注入することが可能であるため、特に、陽極の材料として好適に用いることが可能である。また、これらは、透明性が高く、有機ＥＬ素子の発光取り出し側の電極として好適に用いられる。
【００３３】
また、透明導電層２３は、ポリアニリン及びポリアニリンのうち少なくとも一方の誘導体を含んで構成されることが好ましく、実質的には、ポリアニリン及びポリアニリンのうち少なくとも一方の誘導体から成ることが好ましい。なお、ポリアニリン及びポリアニリンのうち少なくとも一方の誘導体は、ドーパントを含有していてもよい。
ポリアニリン及びポリアニリンのうち少なくとも一方の誘導体は、導電性及び安定性に優れるために、電極材料として好適に用いられる。また、透明性が高く、有機ＥＬ素子の発光取り出し側の電極として好適に用いられる。
【００３４】
（透明電極１の製造方法）
以下、透明電極１の製造方法について、図１及び図２を参照しつつ、図３及び図４を用いて説明する。なお、図３及び図４中では、図２中と同様、細線構造部１３を形成した透明基材１２を、符号「１０」で示している。
透明電極１は、透明基材１２上に、細線構造部１３、機能層２１、透明導電層２３を、それぞれ、透明基材１２側からこの順に形成して製造する。すなわち、透明電極１の製造方法は、細線構造部１３を形成する細線構造部形成工程と、細線構造部形成工程の後工程であり、機能層２１を形成する機能層形成工程と、機能層形成工程の後工程であり、透明導電層２３を形成する透明導電層形成工程を含む。
【００３５】
（細線構造部形成工程）
細線構造部１３を形成する方法としては、特に制限はなく、例えば、抵抗加熱蒸着法、電子ビーム蒸着法、スパッタリング法、または、金属薄膜を熱圧縮するラミネート法等により、細線構造部１３の構成材料から成る膜を形成した後に、フォトレジストを用いたエッチング法により前述したパターンを形成する方法を用いることが可能である。
【００３６】
また、細線構造部１３を形成する方法としては、例えば、細線構造部１３となる材料を含む溶液からの成膜を用いることが可能である。この場合、溶液からの成膜に用いられる溶媒としては、細線構造部１３となる材料を溶解させるものであれば、特に制限はない。また、溶液からの成膜方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、スリットコート法、インクジェットプリント法、ノズルプリント法等の塗布法を用いることが可能である。特に、前述したパターンを直接形成することが可能な成膜方法が好ましく、適宜選択可能であるが、スクリーン印刷法、フレキソ印刷法、オフセット印刷法等の印刷法、インクジェットプリント法、ノズルプリント法等の吐出による塗布法が好適である。その後、乾燥固化させて、細線構造部１３を形成する。
【００３７】
（機能層形成工程）
機能層形成工程では、細線構造部非形成領域１４に機能層２１をパターニング形成する。
機能層２１となる材料を含む溶液の成膜方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、スリットコート法、インクジェットプリント法、ノズルプリント法等の塗布法を用いることが可能である。特に、前述したパターンを直接形成可能な成膜方法が好ましく、適宜選択可能であるが、スクリーン印刷法、フレキソ印刷法、オフセット印刷法等の印刷法、インクジェットプリント法、ノズルプリント法等の吐出による塗布法が好適である。
【００３８】
ここで、図３を用いて、機能層形成工程を説明する。なお、図３は、機能層形成工程の説明図である。
図３（ａ）は、機能層２１の材料を含む溶液２０が塗布された直後の状態を示す。
なお、図３（ａ）中に示す状態のままで、透明導電層２３の塗布成膜を行うと、下層の機能層２１を溶解してしまい、機能層２１の塗膜まで溶液状態となるため、機能層２１が担う透明電極１の平坦化効果が減少してしまうおそれがある。そのため、予め加熱処理を実施して、塗膜を固化しておくことが望ましい。
【００３９】
また、機能層２１の材料を含む溶液２０を乾燥させ、溶媒を気化させるため、加熱処理を行った後の機能層２１の形状を、図３（ｂ）に示す。
図３（ｂ）に示す状態では、透明基材１２のうち透明電極１を形成する領域である透明電極形成領域１１のうち、細線構造部非形成領域１４の透明基材１２上に、機能層２１を形成する。この時点では、機能層２１の高さは細線構造部１３よりも低く、細線構造部１３の表面は露出している。
なお、本実施形態の透明電極１は、上述したように、機能層２１が、光散乱機能、光吸収発光機能、吸湿機能を備えている。
このため、本実施形態では、機能層２１をパターニング形成する過程で、機能層２１の材料へ金属酸化物粒子や蛍光色素の含有物３１を添加した溶液にて、上述した成膜方法を用いて、機能層２１を形成する。
なお、機能層２１の構成は、機能層２１の材料へ含有物３１を添加した構成に限定するものではなく、機能層２１の材料へ含有物３１を添加しない構成としてもよい。
【００４０】
（透明導電層形成工程）
ここで、図４を用いて、機能層形成工程を説明する。なお、図４は、透明導電層形成工程の説明図である。
透明導電層形成工程では、図４（ａ）に示すように、透明電極形成領域１１の全面に亘り、透明導電層２３の材料を含む溶液２２を、細線構造部１３上を含む透明基材１２に塗布される。さらに、透明電極形成領域１１に塗布導電材料を塗布して、透明導電層２３を成膜する。
【００４１】
透明導電層２３の成膜方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、スリットコート法、インクジェットプリント法、ノズルプリント法等の塗布法を用いることが可能である。特に、透明電極形成領域１１を全面に亘って成膜するため、一様に塗布成膜する方法が好ましく、適宜選択可能であるが、スピンコート法、バーコート法、ワイアーバーコート法、ディップコート法、スプレーコート法、スリットコート法、キャスティング法、マイクログラビアコート法、グラビアコート法、ロールコート法等の塗布法が好適である。
【００４２】
次に、透明電極形成領域１１の全面に塗布導電材料が塗布された透明基材１２を、乾燥処理室内で、例えば、１００℃以上の温度条件で加熱処理する。これにより、図４（ｂ）に示すように、塗布導電材料を含む溶液に含まれる溶媒を気化させて、透明基材１２及び細線構造部１３の上に塗布導電材料を固着させて、透明導電層２３を形成する。
【００４３】
（有機ＥＬ素子の構成）
次に、有機ＥＬ素子の詳細な構成について説明する。
本実施形態における有機ＥＬ素子は、上述した構成の透明電極１を備える。
また、有機ＥＬ素子は、透明電極１を陽極として用い、有機発光層、陰極については、有機ＥＬ素子に一般的に使われている材料・構成等、任意のものを用いることが可能である。
有機ＥＬ素子の素子構成としては、例えば、以下に示す（Ａ）〜（Ｅ）等、各種の構成のものを用いることが可能である。
（Ａ）陽極／有機発光層／陰極
（Ｂ）陽極／正孔輸送層／有機発光層／電子輸送層／陰極
（Ｃ）陽極／正孔注入層／正孔輸送層／有機発光層／電子輸送層／陰極
（Ｄ）陽極／正孔注入層／有機発光層／電子輸送層／電子注入層／陰極
（Ｅ）陽極／正孔注入層／有機発光層／電子注入層／陰極
なお、上記の（Ａ）〜（Ｅ）中に示す記号「／」は、記号「／」を挟む各層が隣接して積層されていることを示す。これは、以降の説明に関しても同様である。
【００４４】
また、有機ＥＬ素子は、２層以上の有機発光層を有する構成としてもよい。２層以上の有機発光層を有する有機ＥＬ素子としては、例えば、以下の（Ｆ）に示す層構成を用いることが可能である。
（Ｆ）陽極／電荷注入層／正孔輸送層／有機発光層／電子輸送層／電荷注入層／電荷発生層／電荷注入層／正孔輸送層／有機発光層／電子輸送層／電荷注入層／陰極
また、３層以上の有機発光層を有する有機ＥＬ素子としては、具体的には、（電荷発生層／電荷注入層／正孔輸送層／有機発光層／電子輸送層／電荷注入層）を、一つの繰り返し単位として、以下の（Ｇ）に示す繰り返し単位を２つ以上含む層構成を用いることが可能である。
（Ｇ）陽極／電荷注入層／正孔輸送層／有機発光層／電子輸送層／電荷注入層／（該繰り返し単位）／（該繰り返し単位）／・・・／陰極
なお、上記の層構成において、陽極、陰極、有機発光層以外の各層は、必要に応じて削除することが可能である。
ここで、電荷発生層とは、電界を印加することにより、正孔と電子を発生する層である。電荷発生層としては、例えば、酸化バナジウム、ＩＴＯ、酸化モリブデン等からなる薄膜を用いることが可能である。
【００４５】
以下、陽極と有機発光層との間に設けられる層、正孔注入層、正孔輸送層、有機発光層、陰極と発光層との間に設けられる層、電子輸送層、電子注入層、陰極の各層について説明する。
（陰極と発光層との間に設けられる層）
必要に応じて陰極と有機発光層の間に設けられる層としては、例えば、電子注入層、電子輸送層、正孔ブロック層等が挙げられる。また、陰極と有機発光層との間に電子注入層と電子輸送層との両方の層が設けられる場合、陰極に接する層を電子注入層といい、この電子注入層を除く層を電子輸送層という。
電子注入層は、陰極からの電子注入効率を改善する機能を有する層である。
電子輸送層は、陰極、電子注入層または陰極により近い層からの電子注入を改善する機能を有する層である。
正孔ブロック層は、正孔の輸送を堰き止める機能を有する層である。
なお、電子注入層及び電子輸送層のうち少なくとも一方の層が正孔の輸送を堰き止める機能を有する場合には、これらの層が正孔ブロック層を兼ねることがある。
【００４６】
（正孔注入層）
正孔注入層は、陽極と正孔輸送層との間、または、陽極と有機発光層との間に設けることが可能である。
正孔注入層を構成する材料としては、公知の材料を適宜用いることが可能であり、特に制限はない。したがって、正孔注入層を構成する材料としては、例えば、フェニルアミン系、スターバースト型アミン系、フタロシアニン系、ヒドラゾン誘導体、カルバゾール誘導体、トリアゾール誘導体、イミダゾール誘導体、アミノ基を有するオキサジアゾール誘導体、酸化バナジウム、酸化タンタル、酸化モリブデン等の酸化物、アモルファスカーボン、ポリアニリン、ポリチオフェン誘導体等を用いることが可能である。
【００４７】
正孔注入層の成膜方法としては、例えば、正孔注入層となる材料（正孔注入材料）を含む溶液からの成膜を用いることが可能である。
溶液からの成膜に用いられる溶媒としては、正孔注入材料を溶解させるものであれば、特に制限はなく、例えば、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒、水を用いることが可能である。
【００４８】
溶液からの成膜方法としては、例えば、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、スリットコート法、インクジェットプリント法、ノズルプリント法等の塗布法を用いることが可能である。
また、正孔注入層の厚さとしては、５ｎｍ以上３００ｎｍ以下の範囲内程度であることが好ましい。これは、正孔注入層の厚さが５ｎｍ未満では、製造が困難になる傾向があるためである。一方、正孔注入層の厚さが３００ｎｍを越えると、駆動電圧や、正孔注入層に印加される電圧が大きくなる傾向となるためである。
【００４９】
（正孔輸送層）
正孔輸送層を構成する正孔輸送材料としては、特に制限はないが、例えば、Ｎ，Ｎ’−ジフェニル−Ｎ，Ｎ’−ジ（３−メチルフェニル）４，４’−ジアミノビフェニル（ＴＰＤ）、４，４’−ビス［Ｎ−（１−ナフチル）−Ｎ−フェニルアミノ］ビフェニル（ＮＰＢ）等の芳香族アミン誘導体、ポリビニルカルバゾールまたはその誘導体、ポリシランまたはその誘導体、側鎖または主鎖に芳香族アミンを有するポリシロキサン誘導体、ピラゾリン誘導体、アリールアミン誘導体、スチルベン誘導体、トリフェニルジアミン誘導体、ポリアニリンまたはその誘導体、ポリチオフェンまたはその誘導体、ポリアリールアミンまたはその誘導体、ポリピロールまたはその誘導体、ポリ（ｐ−フェニレンビニレン）またはその誘導体、ポリ（２，５−チエニレンビニレン）またはその誘導体等を用いることが可能である。
【００５０】
また、正孔輸送層に用いる正孔輸送材料としては、上述した材料の中でも、ポリビニルカルバゾールまたはその誘導体、ポリシランまたはその誘導体、側鎖または主鎖に芳香族アミンを有するポリシロキサン誘導体ポリアニリン、またはその誘導体、ポリチオフェンまたはその誘導体、ポリアリールアミンまたはその誘導体、ポリ（ｐ−フェニレンビニレン）またはその誘導体、ポリ（２，５−チエニレンビニレン）またはその誘導体等の高分子正孔輸送材料が好ましい。なお、低分子の正孔輸送材料の場合は、高分子バインダーに分散させて用いることが好ましい。
【００５１】
正孔輸送層の成膜方法としては、特に制限はないが、低分子の正孔輸送材料では、高分子バインダーと正孔輸送材料とを含む混合液からの成膜を用いることが可能であり、高分子の正孔輸送材料では、正孔輸送材料を含む溶液からの成膜を用いることが可能である。
また、溶液からの成膜に用いられる溶媒としては、正孔輸送材料を溶解させるものであれば、特に制限はなく、正孔注入層の項で例示した溶媒を、その一例として用いることが可能である。また、溶液からの成膜方法としては、上述した正孔注入層の成膜法と同様の塗布法を用いることが可能である。
【００５２】
正孔輸送層の厚さは、特に制限されないが、目的とする設計に応じて適宜変更することが可能であり、例えば、１ｎｍ以上１０００ｎｍ以下の範囲内程度であることが好ましい。これは、正孔輸送層の厚さが１ｎｍ未満となると、製造が困難になる傾向や、正孔輸送の効果が十分に得られない等の傾向があるためである。一方、正孔輸送層の厚さが１０００ｎｍを超えると、駆動電圧及び正孔輸送層に印加される電圧が大きくなる傾向があるためである。したがって、正孔輸送層の厚さは、好ましくは、１ｎｍ以上１０００ｎｍ以下の範囲内であるが、より好ましくは、２ｎｍ以上５００ｎｍ以下の範囲内であり、さらに好ましくは、５ｎｍ以上２００ｎｍ以下の範囲内である。
【００５３】
（有機発光層）
有機発光層は、主として蛍光または燐光を発光する有機物（低分子化合物及び高分子化合物）を有する。なお、有機発光層は、さらにドーパント材料を含んでいてもよい。
有機発光層を形成する材料としては、例えば、以下のものを用いることが可能である。
・色素系材料
色素系材料としては、例えば、シクロペンダミン誘導体、キナクドリン誘導体、クマリン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、ペリノン誘導体、ペリレン誘導体、オリゴチオフェン誘導体、オキサジアゾールダイマー、ピラゾリンダイマー等を用いることが可能である。
【００５４】
・金属錯体系材料
金属錯体系材料としては、例えば、イリジウム錯体、白金錯体等の三重項励起状態からの発光を有する金属錯体、アルミキノリノール錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体、ユーロピウム錯体等、中心金属に、Ａｌ、Ｚｎ、Ｂｅ等、または、Ｔｂ、Ｅｕ、Ｄｙ等の希土類金属を有し、配位子にオキサジアゾール、チアジアゾール、フェニルピリジン、フェニルベンゾイミダゾール、キノリン構造等を有する金属錯体等を用いることが可能である。
【００５５】
・高分子系材料
高分子系材料としては、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体、上記色素体や金属錯体系発光材料を高分子化したもの等を用いることが可能である。
上述した発光性材料のうち、青色に発光する材料としては、ジスチリルアリーレン誘導体、オキサジアゾール誘導体及びそれらの重合体、ポリビニルカルバゾール誘導体、ポリパラフェニレン誘導体、ポリフルオレン誘導体等を用いることが可能である。
【００５６】
また、上述した発光性材料のうち、緑色に発光する材料としては、キナクドリン誘導体、クマリン誘導体及びそれらの重合体、ポリパラフェニレンビニレン誘導体、ポリフルオレン誘導体等を用いることが可能である。
また、上述した発光性材料のうち、赤色に発光する材料としては、クマリン誘導体、チオフェン環化合物及びそれらの重合体、ポリパラフェニレンビニレン誘導体、ポリチオフェン誘導体、ポリフルオレン誘導体等を用いることが可能である。
【００５７】
・ドーパント材料
発光効率の向上や発光波長を変化させる目的で、有機発光層中にドーパントを添加することが可能である。
ドーパントとしては、例えば、ペリレン誘導体、クマリン誘導体、ルブレン誘導体、キナクドリン誘導体、スクアリウム誘導体、ポルフィリン誘導体、スチリル系色素、テトラセン誘導体、ピラゾロン誘導体、デカシクレン、フェノキサゾン等を用いることが可能である。なお、有機発光層の厚さは、通常では、約２ｎｍ以上２００ｎｍ以下の範囲内である。
【００５８】
有機発光層の成膜方法としては、有機発光材料を含む溶液からの成膜を用いることが可能である。また、溶液からの成膜に用いられる溶媒としては、有機発光材料を溶解させるものであれば、特に制限はなく、正孔注入層の項で例示した溶媒を、その一例として用いることが可能である。また、溶液からの成膜方法としては、上述した正孔注入層の成膜法と同様の塗布法を用いることが可能である。
【００５９】
（陰極と発光層との間に設けられる層）
必要に応じて陰極と有機発光層の間に設けられる層としては、電子注入層、電子輸送層、正孔ブロック層等が挙げられる。陰極と有機発光層との間に電子注入層と電子輸送層との両方の層が設けられる場合、陰極に接する層を電子注入層といい、この電子注入層を除く層を電子輸送層という。
電子注入層は、陰極からの電子注入効率を改善する機能を有する層である。
電子輸送層は、陰極、電子注入層または陰極により近い層からの電子注入を改善する機能を有する層である。
正孔ブロック層は、正孔の輸送を堰き止める機能を有する層である。
なお、電子注入層及び電子輸送層のうち少なくとも一方が正孔の輸送を堰き止める機能を有する場合には、これらの層が正孔ブロック層を兼ねることがある。
【００６０】
（電子輸送層）
電子輸送層を構成する電子輸送材料としては、公知のものを用いることが可能であり、例えば、オキサジアゾール誘導体、アントラキノジメタンまたはその誘導体、ベンゾキノンまたはその誘導体、ナフトキノンまたはその誘導体、アントラキノンまたはその誘導体、テトラシアノアンスラキノジメタンまたはその誘導体、フルオレノンまたはその誘導体、ジフェニルジシアノエチレンまたはその誘導体、ジフェノキノン誘導体、８−ヒドロキシキノリンまたはその誘導体の金属錯体、ポリキノリンまたはその誘導体、ポリキノキサリンまたはその誘導体、ポリフルオレンまたはその誘導体等を用いることが可能である。
【００６１】
これらのうち、電子輸送材料としては、オキサジアゾール誘導体、ベンゾキノンまたはその誘導体、アントラキノンまたはその誘導体、８−ヒドロキシキノリンまたはその誘導体の金属錯体、ポリキノリンまたはその誘導体、ポリキノキサリンまたはその誘導体、ポリフルオレンまたはその誘導体が好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンがさらに好ましい。
【００６２】
電子輸送層の成膜方法としては、特に制限はないが、低分子の電子輸送材料では、高分子バインダーと電子輸送材料とを含む混合液からの成膜を用いることが可能であり、高分子の電子輸送材料では、電子輸送材料を含む溶液からの成膜を用いることが可能である。
溶液からの成膜に用いられる溶媒としては、電子輸送材料を溶解させるものであれば、特に制限はなく、正孔注入層の項で例示した溶媒を、その一例として用いることが可能である。また、溶液からの成膜方法としては、上述した正孔注入層の成膜法と同様の塗布法を用いることが可能である。
【００６３】
電子輸送層の膜厚は、用いる材料によって最適値が異なり、目的とする設計に応じて適宜変更することが可能であるが、少なくとも、ピンホールが発しないような膜厚が必要である。したがって、電子輸送層の膜厚としては、例えば、１ｎｍ以上１０００ｎｍ以下の範囲内程度であることが好ましく、より好ましくは、２ｎｍ以上５００ｎｍ以下の範囲内であり、さらに好ましくは、５ｎｍ以上２００ｎｍ以下の範囲内である。
【００６４】
（電子注入層）
電子注入層を構成する材料としては、有機発光層の種類に応じて最適な材料が適宜選択され、例えば、アルカリ金属、アルカリ土類金属、アルカリ金属及びアルカリ土類金属のうち少なくとも一つを含む合金、アルカリ金属またはアルカリ土類金属の酸化物、ハロゲン化物、炭酸化物、または、これらの物質の混合物等を用いることが可能である。
アルカリ金属、アルカリ金属の酸化物、ハロゲン化物及び炭酸化物としては、例えば、リチウム、ナトリウム、カリウム、ルビジウム、セシウム、酸化リチウム、フッ化リチウム、酸化ナトリウム、フッ化ナトリウム、酸化カリウム、フッ化カリウム、酸化ルビジウム、フッ化ルブジウム、酸化セシウム、フッ化セシウム、炭酸リチウム等を用いることが可能である。
【００６５】
また、アルカリ土類金属、アルカリ土類金属の酸化物、ハロゲン化物及び炭酸化物としては、例えば、マグネシウム、カルシウム、バリウム、ストロンチウム、酸化マグネシウム、フッ化マグネシウム、酸化カルシウム、フッ化カルシウム、酸化バリウム、フッ化バリウム、酸化ストロンチウム、フッ化ストロンチウム、炭酸マグネシウム等を用いることが可能である。
なお、電子注入層は、２層以上を積層した積層体で構成されていてもよい。この場合、電子注入層を構成する材料としては、例えば、フッ化リチウム／カルシウム等を用いることが可能である。
また、電子注入層は、各種蒸着法、スパッタリング法、各種塗布法等により形成される。
また、電子注入層の膜厚としては、１ｎｍ以上１０００ｎｍ以下の範囲内程度が好ましい。
【００６６】
（陰極）
陰極の材料としては、仕事関数が小さく、有機発光層への電子注入が容易な材料、電気導電度が高い材料、可視光反射率の高い材料のうち、少なくとも一つの材料を用いることが好ましい。具体的には、陰極の材料としては、例えば、金属、金属酸化物、合金、グラファイトまたはグラファイト層間化合物、酸化亜鉛等の無機半導体等を用いることが可能である。
【００６７】
また、陰極の材料として用いる金属としては、例えば、アルカリ金属やアルカリ土類金属、遷移金属やＩＩＩ−ｂ属金属等を用いることが可能である。これらの金属の具体的な例としては、リチウム、ナトリウム、カリウム、ルビジウム、セシウム、ベリリウム、マグネシウム、カルシウム、ストロンチウム、バリウム、金、銀、白金、銅、マンガン、チタン、コバルト、ニッケル、タングステン、錫、アルミニウム、スカンジウム、バナジウム、亜鉛、イットリウム、インジウム、セリウム、サマリウム、ユーロピウム、テルビウム、イッテルビウム等を挙げることが可能である。
【００６８】
また、陰極の材料として用いる合金としては、上述した金属のうち少なくとも一種を含む合金を用いることが可能である。具体的には、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等を用いることが可能である。
【００６９】
陰極は、必要に応じて透明電極とされるが、それらの材料としては、酸化インジウム、酸化亜鉛、酸化錫、ＩＴＯ、ＩＺＯ等の導電性酸化物、ポリアニリンまたはその誘導体、ポリチオフェンまたはその誘導体等の導電性有機物を用いることが可能である。
なお、陰極は、２層以上の積層構造としてもよい。また、電子注入層を陰極として用いてもよい。
陰極の膜厚は、電気導電度や耐久性を考慮して、適宜選択することが可能であるが、例えば、１０ｎｍ以上１００００ｎｍ以下の範囲内であり、好ましくは２０ｎｍ以上１０００ｎｍ以下の範囲内であり、さらに好ましくは、５０ｎｍ以上５００ｎｍ以下の範囲内である。
【００７０】
（有機ＥＬ素子の用途）
本実施形態の有機ＥＬ素子は、自発光型ディスプレイ、液晶用バックライト、照明等に用いることが可能である。また、本実施形態の有機ＥＬ素子は、均一にムラなく発光させることが可能であるため、照明用途で用いることが好ましい。
【００７１】
（第一実施形態の効果）
（１）透明電極形成領域１１の全面にわたり、機能層２１を、透明電極形成領域１１のうち細線構造部非形成領域１４に形成し、その後、透明電極形成領域１１の全面にわたり、透明導電層２３を形成する。
このため、機能層２１の存在により、細線構造部１３の形状の影響を緩和することが可能となり、透明導電層２３の均一性が向上するため、透明電極１の表面平滑性の低下を抑制することが可能となる。
【００７２】
（２）透明基材１２上に細線構造部１３を形成し、細線構造部非形成領域１４に機能層２１を形成し、その後、透明電極形成領域１１の全面に透明導電層２３を形成する際に、機能層２１の材料に金属酸化物粒子や蛍光色素の含有物３１を添加して、機能層２１が光散乱機能、吸湿機能、光吸収発光機能のうちいずれかを備える構成としている。
このため、透明電極１の表面平滑性の低下を抑制することが可能となるとともに、透明電極１を備える有機ＥＬ素子に対し、発光特性や安定性を向上させることが可能となる。
【符号の説明】
【００７３】
１    透明電極
１０  細線構造部を形成した透明基材
１１  透明電極形成領域
１２  透明基材
１３  細線構造部
１４  細線構造部非形成領域
２０  機能層の材料を含む溶液
２１  機能層
２２  透明導電層の材料を含む溶液
２３  透明導電層
３１  含有物
【図１】
2015095438.tif 000003
【図２】
2015095438.tif 000004
【図３】
2015095438.tif 000005
【図４】
2015095438.tif 000006